본 실시 형태 의 시클로올레핀 수지 의 유리 전이 온도 ( Tg ) 로 는 , 통상 , 110 ℃ 이상 , 바람직 하 게 는 110 ∼ 350 ℃, 더욱 바람직 하 게 는 120 ∼ 250 ℃, 특히 바람직 하 게 는 120 ∼ 220 ℃ 의 범위 내이 다 . Tg 가 110 ℃ 이상 인 경우 가 , 고온 조건 하 에서 의 사용 , 또는 코팅 , 인쇄 등 의 2 차 가공 에 의해 변형 이 잘 일어나 지 않 기 때문 에 바람직 하 다 . 한편 , Tg 가 350 ℃ 이하 로 됨 으로써 , 성형 가공 이 곤란 해 지 는 경우 를 회피 하 고 , 성형 가공 시의 열 로 인해 수지 가 열화 될 가능 성 을 억제 할 수 있 다 .